(57)【要約】【課題】フィラーを高充填しても、高品質の熱可塑性樹脂組成物を連続、且つ安定して押し出すことができる重合体組成物の押出装置及び方法を提供する。【解決手段】シリンダー１と、シリンダー１内に配設されたスクリュー２とを備え、シリンダー１の先端部９にダイス１０が接続されてなる押出装置であって、シリンダー１内で溶融している重合体組成物原料を、スクリュー２を回転させることにより発生する押出し圧力で、ダイス１０から連続的に押し出す重合体組成物の押出装置において、重合体組成物が、フィラーを３５質量％以上含有する熱可塑性樹脂組成物であり、且つシリンダー１の空間率［｛（スクリュー先端部を配置した場合の空間容積）／（スクリュー先端部がない場合の空間容積）｝×１００］が９０〜９８％である。【選択図】図２
2007223274.tif 000002
【特許請求の範囲】
【請求項１】
シリンダーと、前記シリンダー内に配設されたスクリューとを備え、前記シリンダーの先端部にダイスが接続されてなる押出装置であって、前記シリンダー内で溶融している重合体組成物原料を、前記スクリューを回転させることにより発生する押出し圧力で、前記ダイスから連続的に押し出す重合体組成物の押出装置において、
前記シリンダーの空間率［｛（スクリュー先端部を配置した場合の空間容積）／（スクリュー先端部がない場合の空間容積）｝×１００］が９０〜９８％である重合体組成物の押出装置。
【請求項２】
前記重合体組成物が、フィラーを３５質量％以上含有する熱可塑性樹脂組成物である請求項１に記載の重合体組成物の押出装置。
【請求項３】
前記スクリューが一の単軸、又は前記スクリューが複数の多軸である請求項１又は２に記載の重合体組成物の押出装置。
【請求項４】
シリンダー内で溶融している重合体組成物原料を、前記シリンダー内に配設されたスクリューを回転させることにより発生する押出し圧力で、前記シリンダーの先端部に接続されたダイスから連続的に押し出す重合体組成物の押出方法であって、
前記重合体組成物として、フィラーを３５質量％以上含有する熱可塑性樹脂組成物を用いるとともに、前記シリンダーの空間率［｛（スクリュー先端部を配置した場合の空間容積）／（スクリュー先端部がない場合の空間容積）｝×１００］を９０〜９８％とした、重合体組成物の押出方法。
【請求項５】
前記ダイスにおける一のノズル出口からの溶融原料の押出量が、１６０〜８００ｇ／分である請求項４に記載の重合体組成物の押出方法。
【請求項６】
前記フィラーが、黒鉛、マイカ、タルク、シリカ、硫酸バリウム、磁性体粉末、及び炭酸カルシウムの群から選択されるいずれか１種又はそれらの組み合わせである請求項４又は５に記載の重合体組成物の押出方法。
【請求項７】
前記熱可塑性樹脂組成物が、ＡＢＳ樹脂及び／又はＰＣ樹脂である請求項４〜６のいずれか１項に記載の重合体組成物の押出方法。
【発明の詳細な説明】
【技術分野】
【０００１】
本発明は、重合体組成物の押出装置及び方法に係り、さらに詳しくは、フィラーを高充填しても、高品質の熱可塑性樹脂組成物などを連続、且つ安定して押し出すことができる重合体組成物の押出装置及び方法を関する。
【背景技術】
【０００２】
現在、重合体組成物、特に、成形加工性に優れた熱可塑性樹脂組成物は、様々な用途に用いるため、熱可塑性樹脂にフィラー（充填材）を充填することにより、得られた熱可塑性樹脂組成物に、例えば、剛性、耐摩耗性、耐熱性、硬度、成形収縮率、寸法安定性、熱伝導性、導電性等のフィラーの各種特性を付与することが行われている。
【０００３】
近年では、熱可塑性樹脂と、熱可塑性樹脂と同等よりも多い量のフィラーと、熱可塑性樹脂１００質量部当たり０．１〜２０質量部のフッ素変性アクリル系加工助剤と含有してなるフィラー高充填熱可塑性樹脂組成物（特許文献１参照）、炭素繊維粉末の配合量がマトリックス材料（熱可塑性樹脂）１００質量部に対して、１〜８００質量部である熱伝導性複合材料組成物（特許文献２参照）、液晶性ポリマー（熱可塑性樹脂）１００質量部に、固定炭素９５質量％以上で平均粒径が１５０〜１０００μｍの黒鉛を３００〜６００重量部配合してなる体積抵抗率が５×１０−２Ω・ｃｍ以下である導電性重合体組成物（特許文献３参照）、といったフィラー（充填材）を熱可塑性樹脂に高充填する技術がそれぞれ提案されている。
【０００４】
しかしながら、熱可塑性樹脂にフィラーを高充填しようとすると、溶融混練時におけるフィラーと熱可塑性樹脂との結合が悪く、メルトテンションが低下するだけでなく、フィラーの凝集等で成形の際、ボロボロとなりやすく、脆くて、ちぎれやすいため、得られた成形品の成形が困難であるという問題点があった。
【０００５】
特に、熱可塑性樹脂として、ＡＢＳ樹脂やＰＣ樹脂を使用する場合、フィラー（充填材）の分散性が低いため、図６〜７に示すような従来の押出機でフィラーを例えば４０質量％以上に高充填した熱可塑性樹脂組成物を押し出す場合において、溶融原料を押し出す際、押出機内で溶融原料が停滞したり、シリンダーの先端部に接続されたダイス（口金）に溶融原料が詰まりやすく、その度にメンテナンスしなければならないため、労力やコストが掛かるだけでなく、押出成形品の不良も発生しやすく、フィラーを高充填した熱可塑性樹脂組成物を連続して（スムーズに）、且つ安定して製造することが極めて困難であった。
【０００６】
【特許文献１】特開２００２−５３７５８号公報
【特許文献２】特開２００２−３３９１７１号公報
【特許文献３】特開２００４−１８２８９５号公報
【発明の開示】
【発明が解決しようとする課題】
【０００７】
本発明は、上述した従来技術の問題点に鑑みてなされたものであり、その目的とするところは、フィラーを高充填しても、高品質の熱可塑性樹脂組成物を連続、且つ安定して押し出すことができる重合体組成物の押出装置及び方法を提供することを目的とする。
【課題を解決するための手段】
【０００８】
上述の目的を達成するため、本発明は、以下の重合体組成物の押出装置及び方法を提供するものである。
【０００９】
［１］  シリンダーと、前記シリンダー内に配設されたスクリューとを備え、前記シリンダーの先端部にダイスが接続されてなる押出装置であって、前記シリンダー内で溶融している重合体組成物原料を、前記スクリューを回転させることにより発生する押出し圧力で、前記ダイスから連続的に押し出す重合体組成物の押出装置において、
前記シリンダーの空間率［｛（スクリュー先端部を配置した場合の空間容積）／（スクリュー先端部がない場合の空間容積）｝×１００］が９０〜９８％である重合体組成物の押出装置。
【００１０】
［２］  前記重合体組成物が、フィラーを３５質量％以上含有する熱可塑性樹脂組成物である［１］に記載の重合体組成物の押出装置。
【００１１】
［３］  スクリューが一の単軸、又はスクリューが複数の多軸である［１］又は［２］に記載の重合体組成物の押出装置。
【００１２】
［４］  シリンダー内で溶融している重合体組成物原料を、前記シリンダー内に配設されたスクリューを回転させることにより発生する押出し圧力で、前記シリンダーの先端部に接続されたダイスから連続的に押し出す重合体組成物の押出方法であって、
前記重合体組成物として、フィラーを３５質量％以上含有する熱可塑性樹脂組成物を用いるとともに、前記シリンダーの空間率［｛（スクリュー先端部を配置した場合の空間容積）／（スクリュー先端部がない場合の空間容積）｝×１００］を９０〜９８％とした、重合体組成物の押出方法。
【００１３】
［５］  ダイスにおける一のノズル出口からの溶融原料の押出量が、１６０〜８００ｇ／分である［４］に記載の重合体組成物の押出方法。
【００１４】
［６］  フィラーが、黒鉛、マイカ、酸化マグネシウム、タルク、シリカ、硫酸バリウム、磁性体粉末、及び炭酸カルシウムの群から選択されるいずれか１種である［４］又は［５］に記載の重合体組成物の押出方法。
【００１５】
［７］  熱可塑性樹脂組成物が、ＡＢＳ樹脂及び／又はＰＣ樹脂である「４」〜［６］のいずれかに記載の重合体組成物の押出方法。
【発明の効果】
【００１６】
本発明に係る重合体組成物の押出装置及び方法によれば、フィラーを高充填しても、高品質の熱可塑性樹脂組成物などの重合体組成物の成形品を連続、且つ安定して押し出すことができる。
【発明を実施するための最良の形態】
【００１７】
以下、本発明に係る重合体組成物の押出装置及び方法の実施形態について詳細に説明するが、本発明は、これに限定されて解釈されるものではなく、本発明の範囲を逸脱しない限りにおいて、当業者の知識に基づいて、種々の変更、修正、改良を加え得るものである。
【００１８】
図１は本発明に係る重合体組成物の押出装置（押出機）の一実施形態を示す断面図、図２は図１の要部拡大断面図、図３は本発明で用いるダイスの一例を示す正面図、図４は図３の背面図である。
【００１９】
本発明に係る重合体組成物の押出装置（押出機）は、図１〜２に示すように、シリンダー１と、シリンダー１内に配設されたスクリュー２とを備え、シリンダー１の先端部９にダイス１０が接続されて構成されている。
【００２０】
この押出装置においては、シリンダー１内に配設されたスクリュー２を回転させることにより、原料貯蔵ホッパー３０に貯留された重合体組成物原料Ｐを、シリンダー１内に供給し、シリンダー１内で溶融し、スクリュー２を回転させることにより発生する押出し圧力で、シリンダー１内で形成された溶融原料を、シリンダー１の先端部９に接続されたダイス１０から連続的に押し出し、ダイス１０の出口１６の形状が断面円形であれば、棒状の成形体が連続的に形成される。
【００２１】
ここで、本発明に係る重合体組成物の押出装置における主な特徴は、シリンダーの空間率を９０〜９８％と、従来の押出装置に比して低く抑えたところにある。この空間率は９２〜９６％が好ましく、９３〜９５％がさらに好ましい。
【００２２】
なお、本発明において、シリンダーの空間率は、次のように定義される。
すなわち、シリンダー１内における、スクリュー２の先端部３（図２では、Ａ点）からダイス１０のノズル出口１６ｂ（図２では、Ｂ点）に至るまでの空間において、スクリュー２の先端部３がない場合を想定したときの空間容積をＶ１とし、一方、通常状態である、スクリュー２の先端部３を配置した場合の空間容積をＶ２としたとき、
空間率＝｛（スクリュー先端部３を配置した場合の空間容積Ｖ２）／（スクリュー先端部３がない場合の空間容積Ｖ１）｝×１００
で表されるものをいう。
【００２３】
このように空間率を所定範囲に設定することにより、本発明に係る重合体組成物の押出装置（図１参照）は、図６に示すような従来における重合体組成物の押出装置と比較して、シリンダー１内の重合体組成物原料の滞留部分（特に、図６の斜線部参照）を大幅に少なくすることで、スクリュー２で押し出された重合体組成物原料の押出圧力が断続することなく、ダイス１０に溶融原料を安定供給することができ、そのため、シリンダー１内で溶融材料が停滞したり、シリンダーの先端部９に接続されたダイス１０に詰まることなく、フィラーを高充填した熱可塑性樹脂組成物を連続的（スムーズに）、且つ安定して押し出すことができる。一方、空間率が９６％を超えると、シリンダー内で溶融原料が停滞したり、ダイス（口金）に溶融原料が詰まりやすくなるという問題があり、空間率が９０％未満の場合には、シリンダー１内から所定量の重合体組成物をスムーズに押し出すことができない。
【００２４】
また、本発明に係る重合体組成物の押出装置は、図２に示すように、スクリュー２が、シリンダー１の先端部９から、ダイス１０の厚さ（ｔ）の１／４〜２／５まで突出していることが好ましい。具体的には、スクリュー２は、シリンダー１の先端部９から１４ｍｍまで突出していてもよい（図２のａ参照）。
【００２５】
また、本発明に係る重合体組成物の押出装置は、図２に示すように、スクリュー２の先端部３から、ダイス１０のノズル出口１６ｂまでの距離ｂが、ダイス１０の厚さ（ｔ）の２／５〜４／５であることが好ましく、３／５〜９／１０であることがより好ましい。具体的には、スクリュー２の先端部３からダイス１０のノズル出口１６ｂまでの距離ｂは、当該装置全体の大きさにもよるが、通常１５〜３０ｍｍであることが好ましい。
【００２６】
尚、本発明で用いるダイス１０は、例えば、図２に示すように、シリンダー１の先端部９に着脱自在であることが好ましく、特に限定されないが、通常、ねじ止めされている。また、本発明で用いるダイス１０は、例えば、図３に示すように、押出部１５に複数のノズル１６がそれぞれ（図３の場合、４箇所）配設されており、そのノズル１６が、図４に示すダイス１０の背面における受容部１２，１４と連通しており、受容部１４がシリンダー１の先端部９と連結される。
【００２７】
また、本発明の押出装置においては、スクリューが一本の単軸押出装置であっても、スクリューが２本又はそれ以上の複数である多軸押出装置であってもよい。
【００２８】
また、本発明においては、用いる重合体組成物として、フィラーを３５質量％以上含有するような、フィラーを高充填したものを対象とする。具体的には、フィラーを３５〜７５質量％の範囲の含有率（充填率）で含有したものでも適用でき、特に、充填率が４５〜６５質量％の重合体組成物を連続して、スムーズに、且つ安定して押し出すことができる。
【００２９】
次に、本発明に係る重合体組成物の押出方法について詳細に説明する。
【００３０】
図１に示すように、シリンダー１内に配設されたスクリュー２を回転させることにより、原料貯蔵ホッパー３０に貯留された重合体組成物原料Ｐをシリンダー１内に供給し、シリンダー２の周囲に配設されたヒータ６０で、シリンダー１内の原料Ｐを溶融する。尚、シリンダー１内の温度は、ヒーター６０と冷却ユニット７０を調整することにより、最適化することができる。溶融された原料（溶融原料）は、スクリュー２の回転により発生する押出圧力で、シリンダー１の先端部９に接続されたダイス１０から連続的に棒状に押し出されることになる。尚、押し出された棒状の重合体組成物は、図示しないが、例えばメッシュコンベアで水槽に搬送され、水浴にて冷却後、所定の長さで切断（チョッピング）し、ペレット化することにより、所定寸法の重合体組成物を得ることができる。また、ダイス１０からの溶融原料の押出速度は、図１に示すように、駆動手段（モータ）４０から減速機構（歯車箱）５０で、スクリュー２の回転動作を適宜調整することにより、調整することができる。
【００３１】
ここで、本発明に係る重合体組成物の押出方法においては、前記の押出装置と同じく、シリンダーからダイスを介して外部へ押し出される重合体組成物として、フィラーを３５質量％以上含有する熱可塑性樹脂組成物を用いるとともに、シリンダーの空間率［｛（スクリュー先端部を配置した場合の空間容積）／（スクリュー先端部がない場合の空間容積）｝×１００］を９０〜９８％としたことが主な特徴である。
【００３２】
このことにより、フィラーを所定以上に高充填した熱可塑性樹脂組成物などの重合体組成物を連続して、スムーズに、安定して押し出すことができる。
【００３３】
また、本発明に係る重合体組成物の押出方法では、ダイスにおける一のノズル出口からの溶融原料の押出量が、１６０〜８００ｇ／分であることが好ましい。溶融原料の押出量は、押出装置の種類、大きさによって相違するが、一般に上記範囲の場合には、シリンダー内で溶融原料が停滞したり、ダイス（口金）に溶融原料が詰まることがなく、スムーズに押し出すことができる。
【００３４】
次に、本発明で用いる、フィラーを高い充填率で含有する熱可塑性樹脂組成物などの重合体組成物について、詳細に説明する。
【００３５】
本発明で用いる重合体組成物は、フィラーが高充填された熱可塑性樹脂組成物や熱可塑性エラストマー組成物、未加硫ゴム組成物などから構成されている。本発明で用いる重合体組成物としては、特に限定されず、例えば、熱可塑性樹脂組成物としては、アクリロニトリル−ブタジエン−スチレン樹脂（ＡＢＳ樹脂）、ポリカーボネート樹脂（ＰＣ樹脂）、液晶ポリマー、その他の非晶性熱可塑性樹脂、及びこれらの混合物などを挙げることができる。本発明では、このうち、ＡＢＳ樹脂、ＰＣ樹脂、及びこれら樹脂の混合物が好ましい。
【００３６】
また、本発明で用いるフィラーとしては、黒鉛、マイカ、タルク、シリカ、硫酸バリウム、磁性体粉末、炭酸カルシウム、酸化マグネシウム、カーボンファイバーなどを挙げることができる。
上記したもののうち、本発明では、熱可塑性樹脂としてＡＢＳ樹脂、ＰＣ樹脂、ＡＢＳ樹脂とＰＣ樹脂の混合物を用い、フィラーとして黒鉛又は酸化マグネシウムを用いたものを押出対象物とすることが好ましい。
【実施例】
【００３７】
本発明を実施例に基づいて、更に詳細に説明するが、本発明はこれらの実施例に限られるものではない。
【００３８】
（実施例１〜１３）
図８（ａ）〜図８（ｄ）に示すダイスを備えた押出装置（ＷＥＲＮＥＲ  ａｎｄ  ＰＦＬＥＩＤＥＲＥＲ社製の商品名：ＺＳＫ-４０）を用いた。図８（ａ）は表側（ノズル側）からみた平面図、図８（ｂ）は図８（ａ）のＸ−Ｘ断面図、図８（ｃ）は裏側（押出機側）からみた斜視図、図８（ｄ）は図８（ａ）のＹ−Ｙ断面図である。ダイス１０にはノズル１６は４個穿設されており、ダイス１０の厚さ（ｔ）は２４ｍｍで、後背部１８の厚さは１１ｍｍ、ダイス１０のノズル入口１６ａまでの距離は２５ｍｍ、ノズル１６の長さは１０ｍｍである。このダイス１０に対し、スクリューは、押出装置のシリンダーの先端部から１０ｍｍ突出するように配設されている。
【００３９】
上記押出装置を用い、そのシリンダー温度が２３０℃で、表１に示すような、ＡＢＳ樹脂（テクノポリマー社製、商品名：テクノＡＢＳ  １３０）、又はＡＢＳ樹脂（テクノポリマー社製、商品名：テクノＡＢＳ  １３０）とＰＣ樹脂（三菱エンジニアリングプラスチックス社製、商品名：ノバレックス７０２０Ａ）の混合物に、フィラーとして黒鉛（中越黒鉛工業所製、商品名：ＨＦ-１５０Ａ）又は酸化マグネシウム（神島化学工業社製、商品名：Ａ-１０Ｓ）を混合した各種の重合体組成物を用いて、押出量１６０ｇ／分で押出し成形を行った。この場合、シリンダーの空間率は９５％であった。その結果を表１に示す。
【００４０】
（比較例１〜７）
ダイスに対しスクリューを押出装置のシリンダーの先端部から突出させず、シリンダーの空間率を１００％としたこと以外は、実施例１〜１３と同一の押出装置を用い、実施例７〜１３とそれぞれ同一の重合体組成物を用いて、押出量１６０ｇ／分で押出し成形を行った。その結果を表２に示す。
【００４１】
なお、表１，２において、
○は、問題なく成形可能、
△は、押出条件などにより、安定した成形物が得られない場合もあった。
×は、安定した成形が不可能、
を示す。
【００４２】
【表１】
2007223274.tif 000003
【００４３】
【表２】
2007223274.tif 000004
【００４４】
以上の実施例１〜１３および比較例１〜７の結果から明らかなように、ダイスに対しスクリューを押出装置のシリンダーの先端部から突出させず、シリンダーの空間率を１００％とした比較例１〜７では安定した成形ができず、一方、ダイスに対しスクリューが押出装置のシリンダーの先端部から１０ｍｍ突出するように配設されシリンダーの空間率が９５％である実施例１〜１３においては、フィラー（充填材）を高充填した熱可塑性樹脂組成物を連続的にスムーズに押し出すことができた。
【産業上の利用可能性】
【００４５】
本発明に係る重合体組成物の押出装置及び方法は、熱可塑性樹脂にフィラー（充填材）を高充填した熱可塑性樹脂組成物を連続的にスムーズに押し出すことができるため、例えば、剛性、耐摩耗性、耐熱性、硬度、成形収縮率、寸法安定性、熱伝導性、導電性等のフィラーの各種特性を適切に付与した熱可塑性樹脂組成物を得ることができ、したがって、このような各種特性を付与した熱可塑性樹脂組成物の成形体、携帯機器等の筐体及び内部部品としての成形体などの用途に好適に用いることができる。
【図面の簡単な説明】
【００４６】
【図１】本発明に係る重合体組成物の押出装置（押出機）の一実施形態を示す断面図である。
【図２】図１の要部拡大断面図である。
【図３】本発明で用いるダイスの一例を示す正面図である。
【図４】図３の背面図である。
【図５】本発明の重合体組成物の押出装置（押出機）の要部を示す説明図である。
【図６】従来の重合体組成物の押出装置（押出機）の要部を示す説明図である。
【図７】従来の重合体組成物の押出装置（押出機）の一例を示す断面図である。
【図８】本発明の実施例で用いた押出装置（押出機）のダイスを示すもので、（ａ）は表側（ノズル側）からみた平面図、（ｂ）は（ａ）のＸ−Ｘ断面図、（ｃ）は裏側（押出機側）からみた斜視図、（ｄ）は（ａ）のＹ−Ｙ断面図である。
【符号の説明】
【００４７】
１：シリンダー、２：スクリュー、３：スクリューの先端部、９：シリンダーの先端部、１０：ダイス（本発明）、１２，１４：受容部（ダイス）、１５：押出部（ダイス）、１６：ノズル、１６ａ：ノズル入口、１６ｂ：ノズル出口、１８：ダイス後背部、２０：ダイス（従来）、２５：押出部（ダイス）、２６：押出口（ダイス）、３０：原料貯蔵ホッパー、４０：駆動手段（モータ）、５０：減速機構（歯車箱）、６０：ヒーター、７０：冷却ユニット。
【図１】
2007223274.tif 000005
【図２】
2007223274.tif 000006
【図３】
2007223274.tif 000007
【図４】
2007223274.tif 000008
【図５】
2007223274.tif 000009
【図６】
2007223274.tif 000010
【図７】
2007223274.tif 000011
【図８】
2007223274.tif 000012